vert bleu + intense 335 0#926 C encore + intense 336 0#982 C minéral; #34 / procédé de production: vert bleu + clair 337 pierre recouverte de 1000 ml d'acide acétique et lumineux que le / séchage naturel I prélèvement de 5 g de vert bleu intense cristaux sur ia pierre + NH+OH 25 mi f séchage naturel / irradié au rayonnement électronique à 302,831 rad minéral: #17 / procédé de production: vert bleu intense 338 1 g + Na2CO3 1 g / 926 C / 1 h minéral: #67 / procédé de production: vert bleu sombre 339 finement broyée et chauffée de Ot 482 C:.50 g + HCl 15 ml / trempage: 2 J J séchage sur pla que chauffante; .15 g + 6 cc polymer à béton + 0.18 cc catalyseur + 1.50 millième g de cobalt 6Z + 2 g de ciment Portland i broyage manuel / moulage / durcissement / irradié au rayonnement γ à 18.85 Mrad minéral; B34 f procédé de production: vert bleu plus 340 10 g + HCl 100 ml J trempage: 5 m. I séchage foncé que le vert sur plaque chauffante J 0# 204 C:.50 g + bleu prononcé NH4OH S ml f séchage naturel minéral: #95 / procédé de production: vert foncé (reflet 341 1 g + 6.50 g poudre de verre (spruce pine bleu) batch) J broyage manuel I dépit sur une plaque de céramique biscuitée f chauffage dans un four de 0#1000 C en atmosphère normale / refroidissement lent au four / irradié su rayonnement γ à 7.41 Mrad minéral: #76 I procédé de production: vert bleu plus pale 342 0.1461 g indigo irradié au rayonnement X a que le vert bleu 2.26 Mrad + 0.14061 g sang de porc séché très foncé et irradié au rayonnement γ à 2.26 Mrad + 0.14061 g oxyde de zirconium / broyage minéral: #17 f procédé de production: a) vert bleu I 343 2 g + HCl 10 ml + HNO3 15 ml / trempage: 6 i I vert pomme clair séparation du liquide et du solide I séchage et vif b) vert naturel I couleur du a) liquide bi solide clair / vert accentué minéral: #107 / procédé de production: vert bleu påle 344 2 g + Na2CO3 3 g / 0#815 C + 30 min à (ton gris) 815 C minéral: #67 / procédé de production: vert bleu (tcn 345 2 g + Na2CO3 2 g / 0#482 C + 1 h a 482 C f gris) irradié au rayonnement y à 423.88 Mrad minéral: #5 / procédé de production: 50 g + HCl 200 ml ou amiante recouverte de HCl f trempage: 1 sem. / séchage sur plaque chauf fante: vert turquoise påle 346 1 g + Na2CO3 4 g / 0#815 C vert turquoise clair 347 4 g + Na2CO3 3 g / 0t982 0C vert turquoise + vif 348 4 ç + Na2CO3 3 g t 0#1037 C vert turquoise clair 349 3 g + Na2CO3 4 g / 01871 C vert turquoise moyen 350 3 g + Na2CO3 4 g / 0#926 C vert turquoise aigu 351 3 g + Na2CO3 4 g 1 0#982 C vert turquoise clair 352 2 g + Na2CO3 3 g t 0#926 C vert turquoise aigu 353 2 g + Na2CO3 3 g t 0#982 C vert turquoise + vif 354 2 g + Na2CO3 3 g t 0#1037 C minéral: #34 / procédé de production: a) vert turquoise 355 50 g + H3PO4 100 ml / trempage: 3 sem. / clair b) vert séchage sur plaque chauffante (hum.) / couleur turquoise très clair du a) liquide b) solide minéral: #54 / procédé de production: vert turquoise clair 356 1 g + K2CO3 3 g / 0#815 C minéral: 467 J procédé de production: vert turquoise clair 357 finement broyée et chauffée de Ot 537 C: .50 g + H2SO4 15 ml / trempage: 2 j f séchage lent sur plaque chauffante: .25 g + 6 cc polymer à béton + 0.18 cc catalyseur + 1.50 millième de g de cobalt 6% + 2 g ciment Portland / broyage manuel / moulage / durcis sement / irradié au rayonnement γ à 18.85 Mrad minéral: #34 / procédé de production: 100 g + HCl 100 ml / trempage: 5 m. / séchage naturel: vert turquoise clair 358 .50 g + NH4OH 5 ml Z séchage naturel